(57)【要約】【課題】コンデンサが改善された放熱特性を有する、改良された積層セラミックコンデンサを提供する。【解決手段】該コンデンサは第１内部電極と第２内部電電極とを含み、第１内部電極は第２内部電極に対して平行かつ逆極性に配置される。誘電体層が第１内部電極と第２内部電極との間にあり、放熱チャネルが少なくとも１つの誘電体層にある。熱伝達媒体が放熱チャネル内にある。【選択図】図１
2020522125.tif 000002
【特許請求の範囲】
【請求項１】
第１内部電極が第２内部電極に対して平行かつ逆極性に配置される第１内部電極及び第２内部電極と；
前記第１内部電極と前記第２内部電極との間の誘電体層と；
前記誘電体層のうち少なくとも１つの誘電体層内の放熱チャネルと； 
前記放熱チャネル内の熱伝達媒体と；
を含む、積層セラミックコンデンサ。
【請求項２】
前記放熱チャネルは、前記第１内部電極のうちの１つの第１内部電極と前記第２内部電極のうちの１つの第２内部電極との間に存在する、請求項１に記載の積層セラミックコンデンサ。
【請求項３】
前記放熱チャネルは、前記第１内部電極および前記第２内部電極の少なくとも１つと流れ接触する、請求項２に記載の積層セラミックコンデンサ。
【請求項４】
前記放熱チャネルは、前記第１内部電極および前記第２内部電極の少なくとも１つと流れ接触しない、請求項２に記載の積層セラミックコンデンサ。
【請求項５】
前記第１内部電極および前記第２内部電極は交互に配置される、請求項１に記載の積層セラミックコンデンサ。
【請求項６】
前記第１内部電極のうちの第１の第１内部電極と前記第２内部電極のうちの第１の第２内部電極が第１共通面にあり、前記第１内部電極のうちの第２の第１内部電極と前記第２内部電極のうちの第２の第２内部電極が第２共通面にある、請求項１に記載の積層セラミックコンデンサ。
【請求項７】
前記第１共通面と前記第２共通面との間にさらに浮遊電極を含む、請求項６に記載の積層セラミックコンデンサ。
【請求項８】
前記放熱チャネルは前記第１共通面と前記第２共通面との間にある、請求項６に記載の積層セラミックコンデンサ。
【請求項９】
前記放熱チャネルは前記第１共通面および前記第２共通面の少なくとも１つにある、請求項６に記載の積層セラミックコンデンサ。
【請求項１０】
さらにシールド電極を含む、請求項１に記載の積層セラミックコンデンサ。
【請求項１１】
前記放熱チャネルは前記シールド電極と同一平面上にある、請求項１０に記載の積層セラミックコンデンサ。
【請求項１２】
複数の放熱チャネルを含む、請求項１に記載の積層セラミックコンデンサ。
【請求項１３】
前記複数の放熱チャネルの隣接する放熱チャネルの間にバリアをさらに含む、請求項１２に記載の積層セラミックコンデンサ。
【請求項１４】
複数の放熱チャネルは放熱チャネルの共通面にある、請求項１２に記載の積層セラミックコンデンサ。
【請求項１５】
放熱チャネルの前記共通面は、前記内部電極のうちの１つの第１内部電極と平行である、請求項１に記載の積層セラミックコンデンサ。
【請求項１６】
前記放熱チャネル内に少なくとも１つの支柱をさらに含む、請求項１に記載の積層セラミックコンデンサ。
【請求項１７】
前記放熱チャネル内にコーティングをさらに有する、請求項１に記載の積層セラミックコンデンサ。
【請求項１８】
前記第１内部電極および前記第２内部電極の少なくとも１つは、ニッケル、銅、貴金属、及びそれらの合金からなるグループから選択された材料を含む、請求項１に記載の積層セラミックコンデンサ。
【請求項１９】
クレーム１に記載の積層セラミックコンデンサを複数含むアレイ。
【請求項２０】
クレーム１に記載の積層セラミックコンデンサを少なくとも１つ含む電子デバイス。
【請求項２１】
前記積層セラミックコンデンサのアレイを含む、請求項２０に記載の電子デバイス。
【請求項２２】
前記熱伝達媒体の循環および冷却の少なくとも１つを補助することができる熱伝達装置をさらに含む、請求項２０に記載の電子デバイス。
【請求項２３】
前記熱伝達媒体は閉ループ内にある、請求項２０に記載の電子デバイス。
【請求項２４】
前記熱伝達媒体は開ループ内にある、請求項２０に記載の電子デバイス。
【請求項２５】
前記熱伝達媒体は前記放熱チャネルを通って流れる、請求項２０に記載の電子デバイス。
【請求項２６】
第１内部電極前駆体と、前記第１内部電極前駆体と平行な第２内部電極前駆体と、誘電体前駆体とを含み、前記誘電体前駆体の少なくとも一部が前記第１内部電極前駆体と前記第２内部電極前駆体との間にあり、少なくとも一部のエリアがプレチャネル材料を含む積層配置を形成することと；
前記第１内部電極前駆体から生成される第１内部電極と、前記第２内部電極前駆体から生成される第２内部電極と、前記誘電体前駆体から生成される誘電体と、前記プレチャネル材料から生成される前記誘電体内の放熱チャネルとを含むコンデンサ本体を形成するために、前記積層配置を加熱することと；
第１外部終端が前記第１内部電極と電気的に接触する前記コンデンサ本体上に第１外部終端を形成することと；
第２外部終端が前記第２内部電極と電気的に接触するが前記第１内部電極とは電気的に接触しない前記コンデンサ本体上に第２外部終端を形成することと；
前記放熱チャネル内に熱伝達媒体を挿入することと；
を含む、積層セラミックコンデンサの形成方法。
【請求項２７】
前記放熱チャネルは、前記第１内部電極のうちの１つの第１内部電極と前記第２内部電極のうちの１つの第２内部電極との間にある、請求項２６に記載の積層セラミックコンデンサの形成方法。
【請求項２８】
前記放熱チャネルは、前記第１内部電極および前記第２内部電極の少なくとも１つと流れ接触する、請求項２７に記載の積層セラミックコンデンサの形成方法。
【請求項２９】
前記放熱チャネルは、前記第１内部電極および前記第２内部電極の少なくとも１つと流れ接触しない、請求項２７に記載の積層セラミックコンデンサの形成方法。
【請求項３０】
前記第１内部電極と前記第２内部電極は交互に配置される、請求項２６に記載の積層セラミックコンデンサの形成方法。
【請求項３１】
前記第１内部電極のうちの第１の第１内部電極と前記第２内部電極のうちの第１の第２内部電極が第１共通面にあり、前記第１内部電極のうちの第２の第１内部電極と前記第２内部電極のうちの第２の第２内部電極が第２共通面にある、請求項２６に記載の積層セラミックコンデンサの形成方法。
【請求項３２】
前記第１共通面と前記第２共通面との間に浮遊電極をさらに含む、請求項３１に記載の積層セラミックコンデンサの形成方法。
【請求項３３】
前記放熱チャネルは前記第１共通面と前記第２共通面との間にある、請求項３１に記載の積層セラミックコンデンサの形成方法。
【請求項３４】
前記放熱チャネルは前記第１共通面および前記第２共通面の少なくとも１つにある、請求項３１に記載の積層セラミックコンデンサの形成方法。
【請求項３５】
さらにシールド電極を含む、請求項２６に記載の積層セラミックコンデンサの形成方法。
【請求項３６】
前記放熱チャネルは前記シールド電極と同一平面上にある、請求項３５に記載の積層セラミックコンデンサの形成方法。
【請求項３７】
複数の放熱チャネルを含む、請求項２６に記載の積層セラミックコンデンサの形成方法。
【請求項３８】
前記複数の放熱チャネルの隣接する放熱チャネルの間にバリアをさらに含む、請求項３７に記載の積層セラミックコンデンサの形成方法。
【請求項３９】
複数の放熱チャネルは放熱チャネルの共通面にある、請求項３７に記載の積層セラミックコンデンサの形成方法。
【請求項４０】
放熱チャネルの前記共通面は、前記内部電極のうちの１つの第１内部電極と平行である、請求項２６に記載の積層セラミックコンデンサの形成方法。
【請求項４１】
前記放熱チャネル内に少なくとも１つの支柱をさらに含む、請求項２６に記載の積層セラミックコンデンサの形成方法。
【請求項４２】
前記放熱チャネル内にコーティングを形成することをさらに含む、請求項２６に記載の積層セラミックコンデンサの形成方法。
【請求項４３】
前記第１内部電極および前記第２内部電極の少なくとも１つは、ニッケル、銅、貴金属、及びそれらの合金からなるグループから選択された材料を含む、請求項２６に記載の積層セラミックコンデンサの形成方法。
【請求項４４】
請求項２６に記載の積層セラミックコンデンサを複数、基板に取付けることを含むアレイ形成方法。
【請求項４５】
請求項２６に記載の積層セラミックコンデンサを少なくとも１つ、基板に電気接続することを含む電子デバイス形成方法。
【請求項４６】
前記積層セラミックコンデンサのアレイを前記基板に電気接続することをさらに含む、請求項４５に記載の電子デバイスの形成方法。
【請求項４７】
前記熱伝達媒体の循環および冷却の少なくとも１つを補助することができる熱伝達装置を設けることをさらに含む、請求項４５に記載の電子デバイスの形成方法。
【請求項４８】
前記熱伝達媒体は閉ループ内にある、請求項４５に記載の電子デバイスの形成方法。
【請求項４９】
前記熱伝達媒体は開ループ内にある、請求項４５に記載の電子デバイスの形成方法。
【請求項５０】
前記熱伝達媒体は前記放熱チャネルを通って流れる、請求項４５に記載の電子デバイスの形成方法。
【発明の詳細な説明】
【技術分野】
【０００１】
本発明は改良された積層セラミックコンデンサ（ＭＬＣＣ）、改良されたＭＬＣＣを含むアレイ、及び改良されたＭＬＣＣを含むデバイスに関し、改良されたＭＬＣＣはコンデンサ本体内部に放熱チャネルを有することにより改善された熱安定性を示す。
【背景技術】
【０００２】
ＭＬＣＣは多様な電子分野で幅広く用いられており、その応用は拡大し続けている。とりわけ重要なことは、交流（ＡＣ）アプリケーションにおける用途が成長を続けていることである。ここでさらに重要なのは、ＡＣ電圧量が増加するにつれてＡＣアプリケーションでの用途が成長を続ける中、コンデンサで発生したリップル電流が最終的には故障に至ることもある内部熱を発生させる原因となることである。
【０００３】
ＭＬＣＣにおけるワット損（Ｐ）は以下の式で定義される：
Ｐ＝Ｉ２Ｒ
ここで、Ｉは電流、Ｒは等価直列抵抗（ＥＳＲ）である。従って、発熱はコンデンサで発生するリップル電流の二乗で増加する。さらに発熱は周波数に依存し、周波数が増加するにつれてＥＳＲが減少するときこの自己発熱もまたそれにより減少する。ＭＬＣＣのＥＳＲを減少させようとする継続的な要請により上記課題に過去より取り組んできた。電流が増加する中さらにＥＳＲを減少させることは、熱の発生を抑制するにはもはや十分とは言えず、熱発生を軽減するための改善や発生中の熱の除去が必要になっている。
【０００４】
通常、熱はセラミックの表面又は金属端子を通る伝導のいずれかによりコンデンサの表面で発散する。コンデンサの内部温度を判定することは困難なので、一般的に表面温度をその合理的な値であるとして仮定している。この仮定に基づき、表面温度２０−２５℃の自己発熱がＭＬＣＣの熱暴走や故障を引き起こすと推測される高い表面温度を有するタイプのコンデンサに対する安全条件と考えられている。内部金属電極が効果的な熱導体であるのに対してセラミック誘電体は非常に優れた代表的な熱絶縁物である。
【０００５】
内部電極の数を増やすことによりＥＳＲを減少させることができ、従って自己発熱を減少できる。キャパシタンスＣを増やすために内部電極の数を増やすことがトレンドとして継続している。キャパシタンスは以下の式により定義される：
Ｃ＝εｒε０Ａｎ／ｔ
ここで、εｒは誘電体の比誘電率であり；ε０はフリースペースの誘電率に等しい定数であり；Ａは誘電体によって分離される２つの逆極性内部導電層のオーバラップエリアでありアクティブとも呼ばれ；ｎはアクティブの数であり、ｔは分離距離即ち電極間の厚さである。従って、より高いキャパシタンスを求めれば層の数とオーバラップエリアが増大するとともに層の分離距離は減少する。しかしながら、所定のＭＬＣＣの容積においてセラミックのアクティブ厚さを減少させてキャパシタンスを増加させると、利用可能な容積の中により多くのアクティブ層及び電極を組み込むことができるが、ＭＬＣＣの耐電圧特性がさらに低下する。電極数を増やすことは熱を伝導により発散させるので望ましいが、耐電圧特性が低下するので到達されねばならない妥協点が存在する。さらに、ＭＬＣＣの中心部で発生する過剰な熱は除去するのがより困難となり、従ってそれは表面温度よりも内部がはるかに高温となり得ることを意味するので、内部温度の指標として表面温度を測定することが信頼できないものとなる。より薄いセラミックアクティブを実現するために行うコンデンサ構造におけるいかに微細な変更であっても、高温スポット、即ちＡＣハイパワーの下で結果的には故障に繋がる「ホットスポット」を出現させることが可能であり、しかも内部で発生する高温を検出するのは困難である。
【０００６】
ＡＣリップル電流の作用によるＭＬＣＣの自己発熱が図１にグラフで示されている。所定周波数での電流の増加は自己発熱の増加をもたらし最終的にはＭＬＣＣの熱暴走や故障に繋がる。それに加え、ＭＬＣＣが高い周囲温度に晒されるならば、その自己発熱によりＭＬＣＣの温度はその定格温度を越えてしまう。さらに、表面温度はヒートシンクの使用等、様々な技術を使って金属の外部終端やＭＬＣＣの表面を介して容易に放散できるが、ＭＬＣＣの内部温度は表面温度を大幅に超える温度となり得る。セラミックは熱導体として機能しないので、コンデンサの内部から熱を除去する有効な方法は内部電極を介する伝導により除去する以外になく、この方法では高いＡＣ電圧に対して不十分であることが分かっている。
【０００７】
増大する自己発熱によりＭＬＣＣがダメージを受けることなくどんなに高いＡＣ電圧にも耐えうるＭＬＣＣが業界で待ち望まれている。本願はコンデンサ本体の内部から熱をより良く放散して自己発熱の効果を緩和するＭＬＣＣを開示する。
【発明の概要】
【発明が解決しようとする課題】
【０００８】
本発明は、改良された熱放散能力を備え、ＭＬＣＣのアレイに使用するのに特に適した、ＭＬＣＣに関する。
【０００９】
より具体的には、本発明は内部熱が放熱チャネルを介して放散される高電圧ＡＣアプリケーションでの使用に適したＭＬＣＣに関する。
【００１０】
本発明の特徴は、プロセスやプロセス機器を大幅に変更することなく上記ＭＬＣＣの製造を可能とすることである。
【課題を解決するための手段】
【００１１】
ここに述べる実施例や他の実施例は、第１の内部電極と第２の内部電極を含み、第１の内部電極は第２の内部電極と平行かつ逆極性に配置される積層セラミックコンデンサについて提供される。誘電体層が第１の内部電極と第２の内部電極の間に設けられ、放熱チャネルが少なくとも１つの誘電体層内に設けられる。熱伝達媒体が放熱チャネル内に設けられている。
【００１２】
積層セラミックコンデンサを形成する方法についてさらに別の実施例が提供される。その方法は：
第１内部電極前駆体と、前記第１内部電極前駆体と平行な第２内部電極前駆体と、誘電体前駆体とを含み、前記誘電体前駆体の少なくとも一部が前記第１内部電極前駆体と前記第２内部電極前駆体との間にあり、少なくとも一部のエリアがプレチャネル材料を含む積層配置を形成することと；
前記第１内部電極前駆体から生成される第１内部電極と、前記第２内部電極前駆体から生成される第２内部電極と、前記誘電体前駆体から生成される誘電体と、前記プレチャネル材料から生成される前記誘電体内の放熱チャネルとを含むコンデンサ本体を形成するために、前記積層配置を加熱することと；
第１外部終端が前記第１内部電極と電気的に接触する前記コンデンサ本体上に第１外部終端を形成することと；
第２外部終端が前記第２内部電極と電気的に接触するが前記第１内部電極とは電気的に接触しない前記コンデンサ本体上に第２外部終端を形成することと；
前記放熱チャネルに熱伝達媒体を挿入することと；
を含む。
【図面の簡単な説明】
【００１３】
【図１】所定のＡＣ周波数での電流作用による表面温度の上昇を示すグラフである。
【図２】従来技術のＭＬＣＣの断面概略側面図である。
【図３】従来技術のＭＬＣＣの断面概略端面図である。
【図４】ＭＬＣＣの断面概略側面図である。
【図５】ＭＬＣＣの断面概略端面図である。
【図６】ＭＬＣＣの断面概略側面図である。
【図７】ＭＬＣＣの断面概略端面図である。
【図８】ＭＬＣＣの断面概略側面図である。
【図９】ＭＬＣＣの断面概略端面図である。
【図１０】ＭＬＣＣの断面概略側面図である。
【図１１】ＭＬＣＣの断面概略側面図である。
【図１２】ＭＬＣＣの断面概略側面図である。
【図１３】ＭＬＣＣの断面概略側面図である。
【図１４】ＭＬＣＣの断面概略側面図である。
【図１５】ＭＬＣＣの断面概略側面図である。
【図１６】ＭＬＣＣの断面概略側面図である。
【図１７】ＭＬＣＣの断面概略端面図である。
【図１８】内部電極の概略斜視図である。
【図１９】ＭＬＣＣのアレイからなるデバイスの斜視概略側面図である。
【図２０】ＭＬＣＣの断面概略部分側面図である
【発明を実施するための形態】
【００１４】
本発明は改良されたＭＬＣＣに関し、特にその本体内に放熱チャネルを含むＭＬＣＣに関する。該放熱チャネルはその内部にガスや流体等の熱伝達媒体を有し、該熱伝達媒体はＭＬＣＣの内部からの熱の伝達を容易にする。本発明はさらに独創的なＭＬＣＣのアレイ、独創的なＭＬＣＣ又は独創的なＭＬＣＣのアレイからなるデバイスに関する。
【００１５】
ＭＬＣＣの内部自己発熱に関する問題は、ＭＬＣＣの内部温度を熱伝達媒体を介する熱の伝達により低下させる、コンデンサ本体を通る少なくとも１つの好ましくは連続する放熱チャネルを導入することによって緩和される。熱伝達媒体は静止していても、あるいは限られた流れであっても良く、又はＭＬＣＣの内部から除去される熱の伝達を増やすために放熱チャネルを通って流れても良い。
【００１６】
本発明は不可欠であるがそれに制限されることがない、開示の構成要素を形成する図面を参照して説明される。明細書を通して同一の要素にはそれに対応する番号が付されている。
【００１７】
従来のＭＬＣＣが図２、３を参照して説明され、図２においてＭＬＣＣは断面概略側面図で示され、図３において断面概略端面図で示される。図２及び３では、符号１０で示される積層セラミックコンデンサは、当技術分野で周知のように、誘電体１６を間に挟んで交互に配される平行電極１２、１４を備えており、隣接する内部電極は逆極性の外部終端１８、２０で終端する。ここでの説明から分かるように、コンデンサ内部で発生する自己発熱は容易に放散されることがない。
【００１８】
本発明の一実施例は図４、５を参照して説明される。符号１００で示される独創的なＭＬＣＣは図４において断面概略側面図で示され、図５において断面概略端面図で示される。図４、及び５において、ＭＬＣＣは、誘電体１１６を間に挟んで交互に配される平行電極１１２、１１４を備えており、隣接する内部電極は逆極性の外部終端１１８、１２０で終端する。放熱チャネル１２２は、好ましくはコンデンサ本体の少なくとも１表面に穴をあけて、より好ましくはコンデンサ本体を通る連続する通路を形成する。放熱チャネルの終端、即ち開口部は、好ましくはコンデンサ本体の表面上に位置する外部終端のボイドであり、それによりチャネルの開口部１２４にアクセスできることで熱伝達媒体が放熱チャネルの１つの開口部から入り、好ましくは放熱チャネルの異なる開口部から出ていくことを可能にする。放熱チャネルの高さに亘って随意に支柱１２６を設けても良く、それにより構造保全を図り、又は乱流を発生させて層流を減らすことで、コンデンサ本体と熱伝達媒体との間の熱伝達率を高める。支柱は開口部から開口部までコンデンサの全体幅に亘るものではない。図４、５の実施例では、放熱チャネルは電極１１２、１１４と全く接触することなく、その全ての側面がセラミックによって囲まれている。セラミックは熱導体としての効率が悪いため、その全ての側面がセラミックで囲まれた放熱チャネルは熱伝達率を欠いたものとなる。しかしながら、セラミックは電気的に導体ではないので、広い範囲の熱伝達媒体の使用が可能であり、従ってこの実施例はいくつかのアプリケーションで有用である。
【００１９】
本発明の一実施例が図６、７を参照して説明される。符号１００で示される独創的なＭＬＣＣは図６において断面概略側面図で示され、図７において断面概略端面図で示される。図６、及び７において、ＭＬＣＣは、誘電体１１６を間に挟んで交互に配される平行電極１１２、１１４を備えており、隣接する内部電極は逆極性の外部終端１１８、１２０で終端する。放熱チャネル１２２はその３つの側面がセラミックで囲まれ、１つの側面の少なくとも一部が内部電極１１４’により囲まれる。図６、７で示された実施例の格別な利点は通常セラミックより熱伝達効率がはるかに高い内部電極によって熱伝達が高められることである。図６、７の実施例において、熱伝達媒体は内部電極と接触するので、従って熱伝達媒体が導体ではなく、腐食しないことが好ましい。
【００２０】
本発明の一実施例が図８、９を参照して説明される。符号１００で示される独創的なＭＬＣＣは図８において断面概略側面図で示され、図９において断面概略端面図で示される。図８及び図９において、ＭＬＣＣは、誘電体１１６を間に挟んで交互に配される平行電極１１２、１１４を備えており、隣接する電極は逆極性の外部終端１１８、１２０で終端する。放熱チャネル１２２はその２つの側面がセラミックで囲まれ、２つの側面の少なくとも一部が電極１１２’、１１４’により囲まれる。図８、９で示された実施例の格別な利点は通常セラミックより熱伝達効率がはるかに高い内部電極によって熱伝達が高められることである。図８、９の実施例において、熱伝達媒体は２つの内部電極と接触するので、従って熱伝達媒体が導体ではなく、腐食しないことが好ましい。図８、９に示された実施例において、放熱チャネルの両側の電極は逆極性であるので、従って熱伝達媒体はアーク放電を抑制するように選択することが好ましい。これに代わる実施例では放熱チャネルの両側の電極は共通極性を有することでアーク放電のリスクを排除できる。
【００２１】
本発明の一実施例が図１０を参照して説明される。符号１００で示される独創的なＭＬＣＣが断面概略側面図で示される。図１０において、ＭＬＣＣは、放熱チャネルの共通面に複数の放熱チャネル１２２を含み、放熱チャネルの共通面は内部電極に平行である。図１０の実施例は隣接する放熱チャネルの間に少なくとも１つのバリア１２７を含み、該バリアは放熱チャネルの長さに沿って延長することによって熱伝達媒体が接触できるセラミックの表面積を増加させている。支柱をバリアと共に使用しても良い。
【００２２】
本発明の一実施例が図１１を参照して説明される。符号１００で示される独創的なＭＬＣＣが断面概略側面図で示される。図１１において、ＭＬＣＣは、バリア１２７を間に挟んで複数の放熱チャネル１２２を含み、放熱チャネルは複数の共通放熱チャネル平面に配置され、各共通放熱チャネル平面は内部電極と平行である。
【００２３】
本発明の一実施例が図１２を参照して説明される。ＭＬＣＣが断面概略図で示される。図１２において、外部終端１１８、１２０及びセラミック１１６は前述の通りである。シールド電極１２８、１２９が示されており、シールド電極はＭＬＣＣの最も外側の内部電極として位置し、逆極性を有する同一平面上の電極として定義される。シールド電極は外部終端から逆極性の内部電極へのアーク放電を抑制する。例えば、電極１２８及び１２９’は、外部終端と、符号１３０、１３１で示される最も近い逆極性の内部電極との間のアーク放電を抑制する。放熱チャネル１２２は同一平面上の逆極性の内部電極１３２及び１３４と同一平面にある。図１２に示される実施例において、放熱チャネルは前述したように全ての側面がセラミックで囲まれている。
【００２４】
本発明の一実施例が図１３を参照して説明される。ＭＬＣＣが断面概略図で示される。図１３のＭＬＣＣは同一平面上の逆極性の活性内部電極１３６、１３８を含み、浮遊電極１４０が該同一平面上の活性内部電極と平行な面にあり、好ましくは各浮遊電極は、その各面に隣接して同一平面上の活性内部電極を有する。活性電極はここでは外部終端に電気的に接触する内部電極として定義される。浮遊電極は外部終端に電気的に接触していない内部電極である。少なくとも１つの放熱チャネル１２２は逆極性の同一平面上の活性電極と同一平面上にある。
【００２５】
本発明の一実施例が図１４を参照して説明される。ＭＬＣＣが断面概略図で示される。図１４において、シールド電極１２８、１２９はそれと同一平面上に放熱チャネル１２２を有し、シールド電極が放熱チャネルに流れ接触するように、該放熱チャネルはセラミックの中を随意に延びる。放熱チャネルに流れ接触する電極とは、放熱チャネル内の放熱媒体が物理的に該電極に接触できることを意味するものとして定義される。放熱チャネル１２２’は逆極性の同一平面上の活性内部電極１３２、１３４と同一平面上にあり、該同一平面上の内部電極と流れ接触する。
【００２６】
本発明の一実施例が図１５を参照して説明される。ＭＬＣＣが断面概略図で示される。図１５のＭＬＣＣは、逆極性の同一平面上の活性内部電極１３６、１３８を含み、同一平面上の活性内部電極と平行な面に浮遊電極１４０を備え、好ましくは各浮遊電極は、その各面に隣接して同一平面上の活性内部電極を有する。少なくとも１つの放熱チャネル１２２が同一平面上の活性内部電極と同一平面にあって内部電極と随意に流れ接触する。
【００２７】
本発明の一実施例が図１６及び図１７を参照して説明される。ＭＬＣＣが符号２００で示される。図１６はＭＬＣＣの断面概略側面図を示し、図１７は断面概略端面図を示す。ＭＬＣＣは本願で説明するように誘電体を間に挟んで交互に内部電極を有し、該内部電極は切り離して図１８に示す。図１８において、各内部電極４０はタブ４２を有し、隣接の内部電極のタブが逆極性となり、一つおきのタブが登録されて同一の極性となるように電極の向きは交互に配置される。積層された各タブは外部終端４４に電気的に接触している。本願の随所で説明される放熱チャネル１２２は、内部熱を放散するために熱伝達媒体が貫流するための通路を提供する。
【００２８】
本発明の一実施例が図１９を参照して説明される。ＭＬＣＣ２００のアレイが基板４８に実装される。ＭＬＣＣの外部終端４４はパッド４６に電気的に接続され、各パッドとそれに接続される各ＭＬＣＣの外部終端極性が一致する。放熱チャネル１２２の中に熱伝達媒体５４が導入され、ＭＬＣＣ内部から熱が取り除かれて加熱された熱伝達媒体５６として出ていく。オプションとしてではあるが、好ましくは、熱伝達装置５０が熱伝達媒体の循環及び／又は冷却を補助するために設けられる。熱伝達媒体が電子デバイス５２や、該電子デバイスのコンポーネントやサブコンポーネントの内部に留まる閉ループの中にあっても良いし、熱伝達媒体が外部ソースからの補充のために加熱された熱伝達媒体が電子デバイスや、該電子デバイスのコンポーネントやサブコンポーネントから出ていく開ループの中にあっても良い。動作温度の下で液体である熱伝達媒体が、好ましくは閉ループで用いられ、動作温度の下で空気やドライエア等の気体である熱伝達媒体が、より好ましくは開ループで用いられる。アプリケーションに必要な回路デザインを達成するためにＭＬＣＣの数を制限できないので、アレイにおけるＭＬＣＣの数は本願において制限されない。アレイや電子デバイスの中に従来のＭＬＣＣを独創的なＭＬＣＣに混ぜて使用しても良い。
【００２９】
本発明の一実施例が図２０を参照して説明される。ＭＬＣＣの概略部分断面図が示される。図２０において、同一極性の又は逆極性の内部電極２１２と誘電体１１６は上述のように示される。放熱チャネル１２２は好ましくは、熱伝導性コーティングである任意のコーティング１３０で内部を覆うことによりセラミックと熱伝達媒体１２８との間の熱伝導を高めている。コーティング材料は本願では特に限定しないが、誘電体をコーティングすることができ、かつ誘電体から熱伝達媒体への熱伝達が適切に行える材料が好ましい。金属、熱伝導性セラミック、ポリマー及びその組み合わせからなる熱伝導性の無機又は有機材料が本発明を実施する上で特に相応しい。放熱用シリコングリスが高い熱伝導性、低い熱抵抗を有し、低コストであり、処理し易くかつリワーク性にすぐれているため特に好ましい。それに限定されない例を挙げるならば、Ｄｏｗ  Ｃｏｒｎｉｎｇ（登録商標）  ＴＣ−５０２６，Ｄｏｗ  Ｃｏｒｎｉｎｇ（登録商標）  ＴＣ−５０２２，Ｄｏｗ  Ｃｏｒｎｉｎｇ（登録商標）  ＴＣ−５６００，Ｄｏｗ  Ｃｏｒｎｉｎｇ（登録商標）  ＴＣ−５１２１，Ｄｏｗ  Ｃｏｒｎｉｎｇ（登録商標）  ＳＥ４４９０ＣＶ，Ｄｏｗ  Ｃｏｒｎｉｎｇ（登録商標）  ＳＣ  １０２；Ｄｏｗ  Ｃｏｒｎｉｎｇ（登録商標）  ３４０  Ｈｅａｔ  Ｓｉｎｋ；Ｓｈｉｎ−Ｅｔｓｕ  ＭｉｃｒｏＳＩ（登録商標）  Ｘ２３−７８５３Ｗ１，Ｓｈｉｎ−Ｅｔｓｕ  ＭｉｃｒｏＳＩ（登録商標）  Ｘ２３−７７８３  Ｄ，Ｓｈｉｎ−Ｅｔｓｕ  ＭｉｃｒｏＳＩ（登録商標）  Ｇ７５１およびＳｈｉｎ−Ｅｔｓｕ  ＭｉｃｒｏＳＩ（登録商標）  Ｘ２３−７７６２Ｄが、放熱チャネル内のコーティングとして特に適切である。
【００３０】
熱伝達媒体は気体でも液体でも良く、静止していてもあるいは熱伝導を高めるために流れていても良い。導体ではない材料が特に望ましい。全フッ素置換炭化水素、ナノ流体、鉱油、エーテルが最小の導電性を有しながら効率的な熱伝導能力を発揮するので特に適切である。それに限定されない例を挙げるならば、Ｇａｌｄｅｎ（登録商標）  ＨＴ５５，Ｇａｌｄｅｎ（登録商標）  ＨＴ７０，Ｇａｌｄｅｎ（登録商標）  ＨＴ８０，Ｇａｌｄｅｎ（登録商標）  ＨＴ１１０，Ｇａｌｄｅｎ（登録商標）  ＨＴ１３５，Ｇａｌｄｅｎ（登録商標）  ＨＴ１７０，Ｇａｌｄｅｎ（登録商標）  ＨＴ２００，Ｇａｌｄｅｎ（登録商標）  ＨＴ２３０およびＧａｌｄｅｎ（登録商標）  ＨＴ２７０が、本発明を実施する上で使用する熱伝達媒体として特に適切である。空気、少なくとも部分的にドライエア、又は不活性ガス等の気体が熱伝達媒体として特に適切である。
【００３１】
放熱チャネルはＭＬＣＣの製造中に多様な技術を使って形成することができる。セラミック前駆体の層が、犠牲有機材料又はカーボンを使って放熱チャネルに対応する予め定めたパターンに印刷される。犠牲有機材料又はカーボンを、ＭＬＣＣをベークアウト及び共焼結中に好ましくは気化によって除去する。ＭＬＣＣのラミネーションの前にセラミックテープのエリアを除去可能であり、又ベークアウトと焼結の前か後で放熱チャネルの機械加工が可能である。
【００３２】
ＭＬＣＣは当該技術で周知の適切に登録されたセラミック前駆体と導電体前駆体を順次積層することにより作成される。十分な数の層が積層されると、該積層体は加熱されてセラミック層の中に、放熱チャネル前駆体を備えた内部導体と焼結されたセラミックとの交互の層を形成する。
【００３３】
放熱チャネルを形成するため、各層にはプレチャネル材料が放熱チャネルに対応するパターンに印刷される。焼結時にプレチャネル材料が気化して印刷されたプレチャネル材料の形状にボイドを残す。不揮発性材料、好ましくはセラミックをプレチャネル材料に加えてボイドに支柱を形成しても良い。
【００３４】
プレチャネル材料は所定のパターンを形成できて、その層を焼結することによりボイドとして放熱チャネルを残すものあれば任意の材料が使われる。特に望ましい材料は金属が除外された電極インクである。この材料は入手が容易であり、製造環境に対して固有の適合性があるために好ましい。他の特に適切な材料は、セラミック前駆体が除外された、セラミック前駆体とともに使用されるバインダでる。
【００３５】
誘電体層は本願では特に限定されず、本発明を実施するためにＭＬＣＣにおいて使用するのに適した誘電体であればどのような誘電体も使用できる。
【００３６】
各誘電体層は約５０μｍまでの厚さが好ましく、２０μｍまでの厚さであればさらに好ましい。厚さの下限は約０．５μｍであり、好ましくは約２μｍである。積層される誘電体層の数は通常は２から３００であり、好ましくは２から２００である。
【００３７】
一般的に使用される誘電体層の誘電体材料は通常、抗還元性を有するので内部電極層を形成する導体はベースメタルを使うのが好ましいが、ここではそれに限定されない。代表的なベースメタルはニッケル及びニッケルの合金である。ニッケル合金は、Ｍｎ、Ｃｒ、Ｃｏ、Ａｌから選択される少なくとも１つの元素を含むニッケル合金であることが好ましく、そのようなニッケル合金が少なくとも９５ｗｔ％のニッケルを含んでいることがさらに好ましい。ニッケル及びニッケル合金は約０．１ｗｔ％までのリン及び他の微量成分を含んでも良い。内部電極として使用される他の導体は銅、貴金属又はその合金等であり、特に好ましい貴金属はパラジウム及び銀から選択される。銅や貴金属を含む内部電極に対しては低温焼成が好ましい。
【００３８】
内部電極層の厚さは具体的な目的やアプリケーションによって適切に決められる。しかしその上限値は通常は約５μｍ、より好ましくは約２．５μｍであり、その下限値は通常約０．５μｍである。最も好ましい厚さは約１μｍである。
【００３９】
外部電極を形成する導体は厳密に決める必要はなく、従ってニッケル、銅及びその合金等の安価な金属が好ましい。外部電極の厚さは具体的な目的やアプリケーションによって適切に決めて良いが、一般的には約１０μｍから約５０μｍの範囲である。一実施例では、終端として導電性金属、好ましくは銀が充填されたエポキシ終端が使用される。
【００４０】
本発明の積層セラミックチップコンデンサは、従来の印刷及びペーストを使うシーティング方法によりグリーンチップを形成し、該チップを焼成し、外部電極をそこへ印刷又は転写した後で焼成する。
【００４１】
誘電体層を形成するためのペーストは、誘電体原材料に有機ビヒクルを混ぜることにより得られる。誘電体原材料は前述したように酸化物と複合酸化物の混合物であっても良い。さらに、焼成の際にそのような酸化物や複合酸化物に変化する様々な化合物が有用である。例えば、様々な化合物には炭酸塩、シュウ酸塩、硝酸塩、水酸化物、有機金属化合物が含まれる。誘電体材料はこれらの酸化物、化合物から適切な種類を選択することにより、そしてそれらを混合することにより得られる。誘電体原材料におけるそのような化合物の比率は、焼成後に特定の誘電体層の構成が達成されるように決められる。誘電体原材料は一般的に平均粒子サイズが約０．１から約３μｍ、好ましくは約１μｍの粉末状で使用される。
【００４２】
内部電極層を形成するペーストは、導電性材料に有機ビヒクルを混ぜることにより得られる。本願で使われる導電性材料は前述の導電性金属及び合金等の導体、及び焼成の際に導体に変化する様々な化合物、例えば酸化物、有機金属化合物、樹脂酸塩を含む。ここで使われるバインダは厳密に選ぶ必要はなく、エチルセルロース等の従来のバインダから適当に選べばよい。さらにここで使われる有機溶媒は厳密に選択する必要はなく、印刷やシーティング方法等の特定のアプリケーション、方法に従ってテルピネオール、ブチルカルビノール、アセトン、トルエン等の従来の有機溶媒から適当に選択すればよい。
【００４３】
外部電極を形成するためのペーストは内部電極層を形成するペーストと同じ方法で準備できる。
【００４４】
個々のペーストの有機ビヒクルの含有量には特別な制限が課されない。通常ペーストは約１から５ｗｔ％のバインダと約１０から５０ｗｔ％の有機溶媒を含有する。必要に応じペーストは分散剤、可塑剤、誘電体化合物、絶縁化合物などの添加物を含有しても良い。これら添加物の合計含有量の上限は好ましくは約１０ｗｔ％である。
【００４５】
グリーンチップは誘電体層形成ペーストと内部電極層形成ペーストから作成することができる。印刷方式を採用する場合、グリーンチップは、例えばポリエチレンテレフタレート（ＰＥＴ）の基板にペーストを交互に印刷して、層状スタックを形成し、該層状スタックを所定の形状にカットし、カットしたものを基板から分離する。
【００４６】
さらに、誘電体層形成ペーストからグリーンシートを形成し、内部電極層形成ペーストを個々のグリーンシートの上に印刷し、印刷されたグリーンシートを積層するシーティング方法が有用である。多数の層からなるコンデンサは当該技術で周知のこの方法により作成することができる。
【００４７】
コンデンサの形成方法は本願では特に限定しない。
【００４８】
バインダはグリーンチップから除去されて焼成される。バインダの除去は従来の条件、好ましくは内部電極層がニッケルやニッケル合金等のベースメタルの導体から形成されている条件の下で実行される。
【００４９】
バインダを除去するための加熱率は約５から３００℃／時間、より好ましくは１０から１００℃／時間である。保持温度は約２００から４００℃、より好ましくは２５０から３００℃、保持時間は空気中で約１／２から２４時間、より好ましくは５から２０時間である。内部電極の酸化を制限するために２２５℃を越える温度で不活性又は還元性雰囲気を提供しても良い。グリーンチップは内部電極層形成ペーストの導体の種類に応じて決定される雰囲気の中で焼成される。内部電極層がニッケルやニッケル合金などのベースメタル導体で形成される場合、焼成雰囲気は１０−８から１０−１２ａｔｍの酸素分圧を有する。極端に低い酸素分圧は、そういった低い分圧では導体が異常に焼結し誘電体層から剥離することがあるので、避けるべきである。上記の範囲以上の酸素分圧では、内部電極層は酸化され易くなる。
【００５０】
焼成のために、チップは好ましくは１，１００℃から１，４００℃、より好ましくは１，２５０から１，４００℃の温度で維持される。この範囲以下の低い保持温度は高密度化が不十分となり、一方この範囲以上の高い保持温度はＤＣバイアス性能の低下を招きやすくなる。加熱率は好ましくは５０から５００℃／時間、より好ましくは２００から３００℃／時間であり、保持温度は１／２から８時間、より好ましくは１から３時間である。冷却率は好ましくは５０から５００℃／時間より好ましくは２００から３００℃／時間である。好ましくは焼成雰囲気が還元性雰囲気となる。代表的な雰囲気ガスはＮ２とＨ２ガスの加湿混合ガスである。
【００５１】
好ましくは還元性雰囲気中のコンデンサチップの焼成の後でアニーリングが行われる。アニーリングは誘電体層を再酸化するのに有効であり、それによりセラミックの抵抗を絶縁破壊に対し最適化する。アニーリング雰囲気は、少なくとも１０−６ａｔｍ好ましくは１０−５から１０−４ａｔｍの酸素分圧を有する。誘電体層は上記範囲以下の低い酸素分圧では十分に再酸化されず、一方この範囲以上の酸素分圧では内部電極層が酸化され易くなる。
【００５２】
アニーリングのために、チップは、好ましくは１，１００℃より低い温度に、より好ましくは５００℃から１，０００℃の温度に保持される。この範囲以下の低い保持温度では誘電体層は十分に酸化されず、それにより寿命が短くなる。この範囲以上の高い保持温度では内部電極層が酸化され、キャパシタンスが減少し誘電体材料と反応して寿命が短くなる。アニーリングは加熱と冷却によってシンプルに完遂される。この場合、保持温度は加熱時の最高温度に等しく、保持時間はゼロである。
【００５３】
バインダ除去、焼成、アニーリングは連続して実行されても、分割して実行されても良い。連続して実行される場合、そのプロセスはバインダ除去ステップ、冷却せずに雰囲気だけを変えるステップ、温度を焼成温度へ上昇させるステップ、焼成のためのその温度にチップを保持するステップ、温度をアニーリング温度に低下させるステップ、雰囲気をその温度で変化させるステップ、及びアニーリングステップを含む。
【００５４】
分割して実行される場合、バインダが除去されて冷却された後、チップの温度は乾燥または加湿された窒素ガスの中でバインダ除去温度に引き上げられる。その後、雰囲気は還元性雰囲気に変えられて、温度は焼成のための温度にさらに引き上げられる。その後、温度はアニーリング温度に落とされて、雰囲気は再度乾燥または加湿された窒素ガスに変えられ、冷却が続行される。あるいは、一旦冷却されると、窒素ガス雰囲気の中で温度をアニーリング温度に引き上げても良い。全体のアニーリングステップが加湿窒素ガス雰囲気の中で実行されても良い。
【００５５】
結果的に得られるチップは、外部電極形成ペーストが印刷又は転写されて焼成され外部電極が形成される前に、例えば、バレルタンブリングやサンドブラスチングによって端面を研磨されても良い。外部電極形成ペーストの焼成は窒素ガスと水素ガスの加湿混合ガスの中で約６００から８００℃の温度で約１０分から約１時間行われる。
【００５６】
パッドはメッキや当該技術で周知の他の方法により好ましくは外部電極の上に形成される。
【００５７】
外部終端は適切なインクジェットスプレー等の他の方法を加えて形成するのが好ましい。一旦積層されるとこれらの外部終端は焼結又は硬化されてセラミックに接着して外部電極に接続される。
【００５８】
本発明の積層セラミックチップコンデンサは、例えば、はんだ付けによってプリント基板上に実装される。
【００５９】
本発明を好ましい実施例を参照して説明したが、それに限定されることはない。当業者はここに具体的に述べられなかった追加の実施例や改良を実現するかもしれないが、それらはここに添付された特許請求の範囲により具体的に記載される発明の範囲に含まれる。
【図１】
2020522125.tif 000003
【図２】
2020522125.tif 000004
【図３】
2020522125.tif 000005
【図４】
2020522125.tif 000006
【図５】
2020522125.tif 000007
【図６】
2020522125.tif 000008
【図７】
2020522125.tif 000009
【図８】
2020522125.tif 000010
【図９】
2020522125.tif 000011
【図１０】
2020522125.tif 000012
【図１１】
2020522125.tif 000013
【図１２】
2020522125.tif 000014
【図１３】
2020522125.tif 000015
【図１４】
2020522125.tif 000016
【図１５】
2020522125.tif 000017
【図１６】
2020522125.tif 000018
【図１７】
2020522125.tif 000019
【図１８】
2020522125.tif 000020
【図１９】
2020522125.tif 000021
【図２０】
2020522125.tif 000022
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
第１内部電極が第２内部電極に対して平行かつ逆極性に配置される第１内部電極及び第２内部電極と；
前記第１内部電極と前記第２内部電極との間の誘電体層と；
前記誘電体層のうち少なくとも１つの誘電体層内の放熱チャネルと； 
前記放熱チャネル内の熱伝達媒体と；
前記放熱チャネル内の少なくとも１つの支柱と；
を含む、積層セラミックコンデンサ。
【請求項２】
前記放熱チャネルは、前記第１内部電極のうちの１つの第１内部電極と前記第２内部電極のうちの１つの第２内部電極との間に存在する、請求項１に記載の積層セラミックコンデンサ。
【請求項３】
前記放熱チャネルは、前記第１内部電極および前記第２内部電極の少なくとも１つと流れ接触する、請求項２に記載の積層セラミックコンデンサ。
【請求項４】
前記放熱チャネルは、前記第１内部電極および前記第２内部電極の少なくとも１つと流れ接触しない、請求項２に記載の積層セラミックコンデンサ。
【請求項５】
前記第１内部電極および前記第２内部電極は交互に配置される、請求項１に記載の積層セラミックコンデンサ。
【請求項６】
前記第１内部電極のうちの第１の第１内部電極と前記第２内部電極のうちの第１の第２内部電極が第１共通面にあり、前記第１内部電極のうちの第２の第１内部電極と前記第２内部電極のうちの第２の第２内部電極が第２共通面にある、請求項１に記載の積層セラミックコンデンサ。
【請求項７】
前記第１共通面と前記第２共通面との間にさらに浮遊電極を含む、請求項６に記載の積層セラミックコンデンサ。
【請求項８】
前記放熱チャネルは前記第１共通面と前記第２共通面との間にある、請求項６に記載の積層セラミックコンデンサ。
【請求項９】
前記放熱チャネルは前記第１共通面および前記第２共通面の少なくとも１つにある、請求項６に記載の積層セラミックコンデンサ。
【請求項１０】
さらにシールド電極を含む、請求項１に記載の積層セラミックコンデンサ。
【請求項１１】
前記放熱チャネルは前記シールド電極と同一平面上にある、請求項１０に記載の積層セラミックコンデンサ。
【請求項１２】
複数の放熱チャネルを含む、請求項１に記載の積層セラミックコンデンサ。
【請求項１３】
前記複数の放熱チャネルの隣接する放熱チャネルの間にバリアをさらに含む、請求項１２に記載の積層セラミックコンデンサ。
【請求項１４】
複数の放熱チャネルは放熱チャネルの共通面にある、請求項１２に記載の積層セラミックコンデンサ。
【請求項１５】
放熱チャネルの前記共通面は、前記内部電極のうちの１つの第１内部電極と平行である、請求項１に記載の積層セラミックコンデンサ。
【請求項１６】
前記放熱チャネル内にコーティングをさらに有する、請求項１に記載の積層セラミックコンデンサ。
【請求項１７】
前記第１内部電極および前記第２内部電極の少なくとも１つは、ニッケル、銅、貴金属、及びそれらの合金からなるグループから選択された材料を含む、請求項１に記載の積層セラミックコンデンサ。
【請求項１８】
クレーム１に記載の積層セラミックコンデンサを複数含むアレイ。
【請求項１９】
クレーム１に記載の積層セラミックコンデンサを少なくとも１つ含む電子デバイス。
【請求項２０】
前記積層セラミックコンデンサのアレイを含む、請求項１９に記載の電子デバイス。
【請求項２１】
前記熱伝達媒体の循環および冷却の少なくとも１つを補助することができる熱伝達装置をさらに含む、請求項１９に記載の電子デバイス。
【請求項２２】
前記熱伝達媒体は閉ループ内にある、請求項１９に記載の電子デバイス。
【請求項２３】
前記熱伝達媒体は開ループ内にある、請求項１９に記載の電子デバイス。
【請求項２４】
前記熱伝達媒体は前記放熱チャネルを通って流れる、請求項１９に記載の電子デバイス。
【請求項２５】
第１内部電極前駆体と、前記第１内部電極前駆体と平行な第２内部電極前駆体と、誘電体前駆体とを含み、前記誘電体前駆体の少なくとも一部が前記第１内部電極前駆体と前記第２内部電極前駆体との間にあり、少なくとも一部のエリアがプレチャネル材料を含む積層配置を形成することと；
前記第１内部電極前駆体から生成される第１内部電極と、前記第２内部電極前駆体から生成される第２内部電極と、前記誘電体前駆体から生成される誘電体と、前記プレチャネル材料から生成される前記誘電体内の放熱チャネルとを含むコンデンサ本体を形成するために、前記積層配置を加熱することと；
第１外部終端が前記第１内部電極と電気的に接触する前記コンデンサ本体上に第１外部終端を形成することと；
第２外部終端が前記第２内部電極と電気的に接触するが前記第１内部電極とは電気的に接触しない前記コンデンサ本体上に第２外部終端を形成することと；
前記放熱チャネル内に熱伝達媒体を挿入することと；
を含む、積層セラミックコンデンサの形成方法。
【請求項２６】
前記放熱チャネルは、前記第１内部電極のうちの１つの第１内部電極と前記第２内部電極のうちの１つの第２内部電極との間にある、請求項２５に記載の積層セラミックコンデンサの形成方法。
【請求項２７】
前記放熱チャネルは、前記第１内部電極および前記第２内部電極の少なくとも１つと流れ接触する、請求項２６に記載の積層セラミックコンデンサの形成方法。
【請求項２８】
前記放熱チャネルは、前記第１内部電極および前記第２内部電極の少なくとも１つと流れ接触しない、請求項２６に記載の積層セラミックコンデンサの形成方法。
【請求項２９】
前記第１内部電極と前記第２内部電極は交互に配置される、請求項２５に記載の積層セラミックコンデンサの形成方法。
【請求項３０】
前記第１内部電極のうちの第１の第１内部電極と前記第２内部電極のうちの第１の第２内部電極が第１共通面にあり、前記第１内部電極のうちの第２の第１内部電極と前記第２内部電極のうちの第２の第２内部電極が第２共通面にある、請求項２５に記載の積層セラミックコンデンサの形成方法。
【請求項３１】
前記第１共通面と前記第２共通面との間に浮遊電極をさらに含む、請求項３０に記載の積層セラミックコンデンサの形成方法。
【請求項３２】
前記放熱チャネルは前記第１共通面と前記第２共通面との間にある、請求項３０に記載の積層セラミックコンデンサの形成方法。
【請求項３３】
前記放熱チャネルは前記第１共通面および前記第２共通面の少なくとも１つにある、請求項３０に記載の積層セラミックコンデンサの形成方法。
【請求項３４】
さらにシールド電極を含む、請求項２５に記載の積層セラミックコンデンサの形成方法。
【請求項３５】
前記放熱チャネルは前記シールド電極と同一平面上にある、請求項３４に記載の積層セラミックコンデンサの形成方法。
【請求項３６】
複数の放熱チャネルを含む、請求項２５に記載の積層セラミックコンデンサの形成方法。
【請求項３７】
前記複数の放熱チャネルの隣接する放熱チャネルの間にバリアをさらに含む、請求項３６に記載の積層セラミックコンデンサの形成方法。
【請求項３８】
複数の放熱チャネルは放熱チャネルの共通面にある、請求項３６に記載の積層セラミックコンデンサの形成方法。
【請求項３９】
放熱チャネルの前記共通面は、前記内部電極のうちの１つの第１内部電極と平行である、請求項２５に記載の積層セラミックコンデンサの形成方法。
【請求項４０】
前記放熱チャネル内に少なくとも１つの支柱をさらに含む、請求項２５に記載の積層セラミックコンデンサの形成方法。
【請求項４１】
前記放熱チャネル内にコーティングを形成することをさらに含む、請求項２５に記載の積層セラミックコンデンサの形成方法。
【請求項４２】
前記第１内部電極および前記第２内部電極の少なくとも１つは、ニッケル、銅、貴金属、及びそれらの合金からなるグループから選択された材料を含む、請求項２５に記載の積層セラミックコンデンサの形成方法。
【請求項４３】
請求項２５に記載の積層セラミックコンデンサを複数、基板に取付けることを含むアレイ形成方法。
【請求項４４】
請求項２５に記載の積層セラミックコンデンサを少なくとも１つ、基板に電気接続することを含む電子デバイス形成方法。
【請求項４５】
前記積層セラミックコンデンサのアレイを前記基板に電気接続することをさらに含む、請求項４４に記載の電子デバイスの形成方法。
【請求項４６】
前記熱伝達媒体の循環および冷却の少なくとも１つを補助することができる熱伝達装置を設けることをさらに含む、請求項４４に記載の電子デバイスの形成方法。
【請求項４７】
前記熱伝達媒体は閉ループ内にある、請求項４４に記載の電子デバイスの形成方法。
【請求項４８】
前記熱伝達媒体は開ループ内にある、請求項４４に記載の電子デバイスの形成方法。
【請求項４９】
前記熱伝達媒体は前記放熱チャネルを通って流れる、請求項４４に記載の電子デバイスの形成方法。
【国際調査報告】
2020522125.tif 000023